(57)【要約】    【課題】  ゴム中での分散性を改良するとともにゴム分子との結合性を向上する表面改質シリカ、及びそのシリカを用いた補強性や低発熱性、耐摩耗性など従来のシリカ配合では得られなかったシリカの特長を発揮するゴム組成物を提供する。    【解決手段】  シリカ重量に対して０．１〜２０重量％のビニルモノマーを処理してシリカ粒子表面の細孔中にビニルモノマーを含浸させ、該ビニルモノマーを熱又は光によりラジカル重合させポリマー化することでシリカ粒子表面を疎水性化し改質した表面改質シリカ。ジエン系ゴム１００重量部に対して、前記表面改質シリカを２０〜１００重量部含むゴム組成物。    【選択図】  なし【特許請求の範囲】
【請求項１】
シリカ粒子表面がビニルポリマーで被覆されている
ことを特徴とする表面改質シリカ。
【請求項２】
前記ビニルポリマーが、前記シリカ粒子表面を被覆するビニルモノマーをポリマー化したものである
ことを特徴とする請求項１に記載の表面改質シリカ。
【請求項３】
ジエン系ゴム１００重量部に対して、請求項１又は２に記載の表面改質シリカを２０〜１００重量部含む
ことを特徴とするゴム組成物。
【請求項４】
シリカ粒子表面の細孔中にビニルモノマーを含浸させ、該ビニルモノマーを熱又は光によりラジカル重合させポリマー化し、該シリカ粒子表面を前記ビニルポリマーで被覆する
ことを特徴とするシリカの改質方法。
【請求項５】
前記ビニルモノマーの処理量が、前記シリカ重量に対して０．１〜２０重量％である
ことを特徴とする請求項４に記載のシリカの改質方法。
【請求項６】
ラジカル重合開始剤を用いる
ことを特徴とする請求項４又５に記載のシリカの改質方法。
【発明の詳細な説明】
【技術分野】
【０００１】
本発明は、表面改質シリカ、それを含むゴム組成物及びシリカの改質方法に関し、さらに詳しくは、シリカ粒子表面を改質しゴム中への分散性を改良し、優れた補強性能や低発熱性、耐摩耗性などのゴム特性を付与する表面改質シリカとその改質方法、その表面改質シリカを用いたゴム組成物に関する。
【背景技術】
【０００２】
従来から、ゴムの補強用充填材として、ゴム中への分散を容易にし、優れたゴム物性を付与できるカーボンブラックが広く使用されている。しかし、近年、シリカを充填したゴム組成物が、カーボンブラックを充填したゴム組成物と比較し、内部発熱を少なくできる、耐引裂き性の改良に優れることなどから、ゴム用充填材としてシリカが注目されるようになってきた。特に、乗用車用タイヤにおいて、自動車の安全性への関心の高まりに伴い、低燃費性能のみならず湿潤路面での性能、特に制動性能についての要求が高まり、低燃費性と高グリップ性を両立させるために、シリカを主とする補強材を使用したゴム組成物が要求されている。
【０００３】
ところで、カーボンブラックやシリカは、バンバリーミキサーなどのゴム混練装置を用いてゴム中へ配合する方法が一般的であるが、シリカ粒子表面はシラノール基に覆われているため強い自己凝集性を持ち、ゴム中への良好な分散が困難であり、ゴム混練時間を長く必要とし、またゴム組成物のムーニー粘度が高くなるという欠点を有し、このため、シリカは、カーボンブラックの補助的なゴム補強材として用いられることが多かった。
【０００４】
また、表面が親水性であるシリカは疎水性であるゴムとの反応性に欠けるため十分な補強性能を得ることが難しく、シリカとゴム分子とを化学結合させるシランカップリング剤の使用が不可欠であり、例えば、ジエン系ゴムとシリカよりなる系にシランカップリング剤を配合することにより、そのカップリング効果によりゴムとシリカ粒子との親和性を高め、分散性を改良する方法が数多く開示されている（例えば、特許文献１）。
【０００５】
また、シリカ粒子表面を改質しゴムとの親和性を高めることも提案されている。例えば、フッ素含有シラン化合物とフッ素を含有しないシラン化合物とを併用して疎水化するシリカ粒子表面のモノマー処理（特許文献２）、また加水分解が可能な末端基を有する反応性ポリシロキサンまたはその加水分解物の少なくとも１種を用いて表面処理すること（特許文献３）、またシリカ粒子表面をプラズマによりグラフト状に結合した重合体層で被覆し表面を改質すること（特許文献４）などが開示されている。
【特許文献１】特開平３−２５２４３１号公報
【特許文献２】特開２００４−２１０５６６号公報
【特許文献３】特開２０００−４４５８３号公報
【特許文献４】特開２０００−１４３２３０号公報
【発明の開示】
【発明が解決しようとする課題】
【０００６】
ところが、シランカップリング剤を使用するものでもシリカの補強性能はカーボンブラックのそれには及ばず、十分な補強効果を発揮させるためには、多量のシランカップリング剤を配合しなければならないという問題があった。
【０００７】
また、特許文献２に記載のようにシリカ粒子の表面をモノマー処理で改質するものは、モノマー処理だけでは高分子量のゴムとの相互作用を十分に改質することが困難であり、特許文献３のように界面活性剤などのポリマー処理をするものは、シリカ表面細孔の微細空隙中にポリマーが十分浸透せずやはりゴムとの相互作用を十分に改質することができなかった。
【０００８】
特許文献４に記載のように、シリカ表面をプラズマによりポリマーをグラフト状に重合するものは、プラズマ処理工程が複雑となり大量処理を困難として、ゴム補強用のシリカ改質としてはコスト面に実用的ではないという欠点がある。
【０００９】
本発明は、上記の点に鑑みてなされたものであり、ゴム中での分散性を改良するとともにゴム分子との結合性を向上する表面改質シリカを提供することで、ゴム分子との相互作用を高めて補強性能や低発熱性、耐摩耗性などシリカ配合の特長を十分に発揮することができる表面改質シリカを用いたゴム組成物を提供することを目的とする。
【課題を解決するための手段】
【００１０】
本発明者は、シリカ粒子と強く結合するポリマーで表面を被覆しシリカ表面に疎水性を付与（有機化）することで、シリカとゴムとの親和性を向上しゴム中でのシリカ分散性を改良するとともに、シリカとゴム分子とに強固な結合力が得られることを見出し本発明を完成させた。
【００１１】
すなわち、本発明の表面改質シリカは、シリカ粒子表面がビニルポリマーで被覆されていることを特徴とするものであり、前記ビニルポリマーが前記シリカ粒子表面を被覆するビニルモノマーをポリマー化することにより得ることができる。
【００１２】
本発明のゴム組成物は、ジエン系ゴム１００重量部に対して、請求項１又は２に記載の前記表面改質シリカを２０〜１００重量部含むことを特徴とする。
【００１３】
本発明の表面改質シリカは、シリカ粒子表面が疎水性を有するビニルポリマーで被覆されることでシリカ表面の少なくとも一部に有機化された疎水性が付与され、ゴムとの親和性を向上しゴム中でのシリカ分散性を良好にするとともに、ゴムとの相互作用を高めてシリカの特長を活かしたゴム特性を向上することができる。すなわち、シリカは表面の細孔中に含浸させたビニルモノマーのポリマー化により該ポリマーと強固に結合し、ゴムは疎水性を有するビニルポリマーとに強い物理結合力を発生させることで、シリカとゴムとはビニルポリマーを介して強固に結合することができる。
【００１４】
従って、この表面改質シリカを含む本発明のゴム組成物は、ゴム中でのシリカ分散性を良好にして混練、加工性を向上し、ゴム組成物の補強性や低発熱性、耐摩耗性などシリカ配合の特長を従来のシリカ配合に比べ十分に発現させることができる。
【００１５】
上記表面改質シリカは、シリカ粒子表面の細孔中にビニルモノマーを含浸させ、該ビニルモノマーを熱又は光によりラジカル重合させポリマー化することにより得ることができ、この場合の前記ビニルモノマーの処理量は前記シリカ重量に対して０．１〜２０重量％であることが好ましく、そのポリマー化においてはラジカル重合開始剤を用いることができる。
【発明の効果】
【００１６】
本発明の表面改質シリカによれば、ゴム中での分散性に優れるとともにゴム分子との結合力を向上することができるので、この表面改質シリカを用いたゴム組成物は混合性、加工性を改善して生産性を向上するとともに、シリカとゴム分子との相互作用を高めて補強性や低発熱性、耐摩耗性などのシリカ配合の特長を十分発揮させた、従来のシリカ配合で達成することができなかった優れたゴム特性を付与することができる。
【発明を実施するための最良の形態】
【００１７】
以下に、本発明の実施の形態について説明するが、本発明の範囲をこれらの実施例に限定するものでないことはいうまでもない。
【００１８】
本発明において用いられるシリカは特に制限はなく、従来よりゴムの補強用充填材として公知の方法により得られるシリカの中から任意に選択して用い、本発明に係る改質方法により表面改質シリカを調整することができる。
【００１９】
このようなシリカとしては、例えば湿式シリカ（含水ケイ酸），乾式シリカ（無水ケイ酸），ケイ酸カルシウム，ケイ酸アルミニウム等が挙げられるが、中でも破壊特性の改良効果並びにウェットグリップ性及び低転がり抵抗性の両立効果が最も良好である湿式シリカが好ましく、生産性に優れる点からも好ましい。
【００２０】
上記シリカは、窒素吸着比表面積（ＢＥＴ）（ＩＳＯ  ５７９４に準じるＢＥＴ法による測定値）が５０〜４００ｍ２／ｇ、好ましくは１００〜３００ｍ２／ｇの範囲であり、シリカ粒子表面に細孔を形成してビニルモノマーが含浸できる空隙を確保するとともに、このシリカを含むゴム組成物の特性を維持するものとなる。すなわち、ＢＥＴが５０ｍ２／ｇ未満であると細孔の空隙が小さくモノマーの含浸が不十分となってシリカとポリマーとの結合力が十分得難く、４００ｍ２／ｇを超えるシリカはシリカ製造面で容易でないのが現状である。
【００２１】
本発明において上記シリカの表面改質に用いられるビニルモノマーは、一般式ＣＨ２＝ＣＨ−Ｘ（式中Ｘは、水素原子、アルキル基、ハロゲン、エステル基、エーテル基、カルボン酸、エステル、アリールなど）で表される、単独重合又は共重合によりポリマー化しやすいビニル基を含有するモノマーが示され、常温で液状を示すものが好ましく、具体的には、スチレン（Ｃ６Ｈ５−ＣＨ＝ＣＨ２）、アクリル酸（ＣＨ２＝ＣＨ−ＣＯＯＨ）、塩化ビニル（ＣＨ２＝ＣＨ−Ｃｌ）、酢酸ビニル（ＣＨ２＝ＣＨ−ＯＣＯＣＨ３）、ビニルエーテル（ＣＨ２＝ＣＨ−ＯＲ）、アクリロニトリル（ＣＨ２＝ＣＨ−ＣＮ）、アクリル酸メチル（ＣＨ２＝ＣＨ−ＣＯＯＣＨ３）、プロペン（ＣＨ２＝ＣＨＣＨ３）、エチレン（ＣＨ２＝ＣＨ−Ｈ）など、また一般式ＣＨ２＝Ｃ（Ｘ１）−Ｘ２で表される、塩化ビニリデン（Ｘ１，Ｘ２＝Ｃｌ）、フッ化ビニリデン（Ｘ１，Ｘ２＝Ｆ）、イソブチレン（Ｘ１，Ｘ２＝ＣＨ３）ビニリデンシアニド（Ｘ１，Ｘ２＝ＣＮ）、メタクリル酸メチル（Ｘ１，＝ＣＨ３、Ｘ２＝ＣＯＯＣＨ３）、α−メチルスチレン（Ｘ１，＝ＣＨ３、Ｘ２＝Ｃ６Ｈ５）、α−メチルアクリロニトリル（Ｘ１，＝ＣＨ３、Ｘ２＝ＣＮ）などのビニルモノマーが挙げられる。これらは単独で用いてもよく、２種以上を混合して用いてもよい。
【００２２】
これらのうち、スチレン、アクリル酸、塩化ビニル、アクリロニトリル、アクリル酸メチル、メタクリル酸メチルなどの液状粘度が低くシリカ細孔中への含浸性の良いモノマーが好ましく、シリカと重合後のポリマーとの強固な物理的結合力が得られるようになる。
【００２３】
シリカに対する上記ビニルモノマーの処理量は、シリカ重量に対して０．１〜２０重量％程度である。この処理量が０．１重量％未満であるとシリカ表面の細孔へのモノマーの含浸量及びポリマー生成の絶対量が不足し、シリカとポリマーとの結合力及びポリマーとゴム間の結合力が弱くなりシリカとゴムとの結合力不足となり、また２０重量％を超えて処理量を増すと、シリカ表面のシラノール基が被覆されすぎカップリング剤との反応が阻害され、補強性の減少を招くおそれがある。
【００２４】
本発明において、ビニルモノマーをシリカ表面の細孔中に含浸させる方法は特に限定されることはなく、ビニルモノマーが細孔空隙内の隅々まで含浸できればよく、余剰のモノマーがシリカ表面を少なくとも部分的に被覆するものであればよい。
【００２５】
この含浸方法としては、例えば、容器内で撹拌中のシリカ粒子にモノマーを滴下し撹拌する方法、またシリカ粒子中にモノマーを噴霧する方法、シリカ粒子を入れた容器を真空引きしモノマーの蒸気圧を利用して細孔中にシリカを含浸させる方法、などが挙げられる。
【００２６】
本発明においては、上記シリカ粒子表面の細孔中に含浸したモノマー及び表面に被覆されたビニルモノマーは、ラジカル重合によりポリマー化される。
【００２７】
この場合、熱又は光によりラジカル重合が行われ、熱又は光によりフリーラジカルの発生を促進させ重合反応を開始させビニルモノマーのポリマー化が行われ、例えば、熱による重合はビニルモノマー含浸シリカを容器内で撹拌しながら６０〜１５０℃に加熱することで得られ、また光による重合は一定温度において光を照射するなど、一般的なラジカル重合方法で行われる。
【００２８】
上記熱による重合の場合は、ラジカル重合開始剤を使用してもよく、開始剤としては、アゾイソブチルニトリル、過酸化ベンゾイルなどのアゾ化合物、ジクミルペルオキシド、ジ第３ブチルペルオキシドなどの有機過酸化物が挙げられ、その添加量はビニルモノマー量の０．０１〜１０重量％程度である。
【００２９】
上記シリカ粒子表面に被覆されたビニルモノマーはラジカル重合によってポリマー化され、シリカ細孔中でのポリマーとの結合力が投錨効果の如く発生しシリカとビニルポリマーとの強固な物理的結合を得るとともに、前記細孔中のポリマーに連続してシリカ粒子表面の少なくとも一部が疎水性を有するポリマーにより被覆されることでゴムとの親和性を向上する表面改質シリカが得られる。
【００３０】
これにより、原料ゴムに配合された改質シリカは、混合や加硫工程においてシリカ表面の疎水性ポリマーとゴム分子とに強い物理結合力を発生させ、従ってシリカとゴムとはビニルポリマーを介して強固に結合することができる。
【００３１】
上記ポリマーの重合度は１００〜５００程度であり、例えばスチレンでは重合度４００前後が好適である。この重合度が１００未満であるとポリマーの分子量が小さく細孔中での結合性やシリカ粒子表面の疎水性化が不十分でありゴムとの親和性に欠け、一方重合度が５００を超える重合反応は困難である。
【００３２】
本発明のゴム組成物は、ゴム成分に上記表面改質されたシリカを配合し用いられる。ゴム成分としては、ジエン系ゴムが好ましく、天然ゴム（ＮＲ）、イソプレンゴム（ＩＲ）、スチレンブタジエンゴム（ＳＢＲ）、ブタジエンゴム（ＢＲ）、ニトリルゴム（ＮＢＲ）、クロロプレンゴム（ＣＲ）等のジエン系合成ゴムが例示され、その１種類または２種類以上のブレンドを用いることができる。また、ジエン系ゴム以外にブチルゴム（ＩＩＲ）やエチレンプロピレンゴム（ＥＰＭ，ＥＰＤＭ）などの非ジエン系ゴム成分を少量ブレンドして用いてもよい。
【００３３】
上記ゴム組成物のシリカ配合量は、ジエン系ゴム成分１００重量部に対して２０〜１００重量部であり、２０重量部未満ではシリカの補強性能や低発熱性、グリップ性などが得られず、１００重量部を超えるとムーニー粘度の上昇と共にゴム硬度が高くなって加工性が悪化し、また耐摩耗性やグリップ性、氷上性能などが低下する。
【００３４】
本発明にかかる表面改質シリカは、通常の方法でゴム成分、他の配合成分と混合することができ、加硫も従来からの一般的なシリカ配合の場合と同じ加硫方法で行うことができる。
【００３５】
また、本発明のゴム組成物では、従来のシリカ配合で用いられるシランカップリング剤を併用することができる。シランカップリング剤としては、特に制限はなく、従来から使用されている公知のもの、例えば、ビス（３−トリメチルシリルプロピル）テトラサルファイド、γ−メルカプトプロピルトリエトキシシラン、γ−アミノプロピルトリエトキシシラン、Ｎ−フェニル−α−アミノプロピルトリメトキシシラン、Ｎ−β−（アミノエチル）−γ−アミノプロピルトリメトキシシラン、３−トリメトキシシリルプロピル−Ｎ、Ｎ−ジメチルチオカルバモイル−テトラスルフィド、２−ベンゾチアジル−３−トリメトキシシリルプロピルテトラスルフィドが挙げられる。
【００３６】
シランカップリング剤の配合量は、シリカ量に対して、通常１〜２０重量％の範囲で選定される。この量が１重量％未満ではカップリング剤としての効果が充分に発揮されにくく、また、２０重量％を超えるとゴム成分のゲル化を起こすおそれがあり、カップリング効果も限界となる。
【００３７】
本発明のゴム組成物には、上記ゴム成分と表面改質シリカの他に、ゴム配合剤として通常に用いられるカーボンブラックなどの補強剤、硫黄などの加硫剤、加硫促進剤、プロセスオイル、老化防止剤、亜鉛華、ステアリン酸、加硫助剤などの各種配合剤を、本発明の効果を損なわない範囲で必要に応じ適宜配合し用いることができる。
【００３８】
本発明では、上記ゴム成分、表面改質シリカ、及び各配合剤を配合しバンバリーミキサー、ロール、ニーダーなどの各種混練機を使用して常法に従い混合しゴム組成物を作製することができる。
【００３９】
このゴム組成物は、成形加工後、加硫を行い、タイヤトレッド，サイドウォール，ビード部分等のタイヤ用途を始め、防振ゴム，ベルト，ホースその他の工業品やゴム製部品等の用途にも用いることができる。
【００４０】
特に、タイヤトレッドゴムとして好適に使用することができ、得られた空気入りタイヤは、低燃費性、グリップ性及び耐摩耗性に優れており、しかも該ゴム組成物の加工性が良好であるので生産性にも優れている。
【実施例】
【００４１】
以下に、本発明に係るゴム組成物を空気入りタイヤのトレッドゴムに適用した実施例に基づき本発明を説明するが、本発明はこれらの実施例によってなんら限定されるものではない。
【００４２】
［表面改質シリカの調整］
室温で撹拌中のシリカ（トクヤマ（株）製、ニプシールＡＱ、ＢＥＴ＝２００ｍ２／ｇ）に対して、表１に記載のスチレンモノマー及びメタクリル酸メチル（ＭＭＡ）モノマー（いずれもナカライテスク（株）製）と重合開始剤として各モノマー量の１重量％のアゾイソブチルニトリル（ＡＩＢＮ）（ナカライテスク（株）製）を同時に滴下し混合し、シリカ粒子表面の細孔にモノマーを含浸させた。なおモノマー量はシリカ重量に対する重量％である。次ぎに、前記モノマーを含浸させた各シリカを窒素下、１００℃にて４時間加熱処理し、モノマーをラジカル重合させポリマーで被覆されたスチレン改質シリカＡ〜ＤとＭＭＡ改質シリカを調整した。それぞれの改質シリカよりポリマーを抽出し、ＧＰＣ（ゲルパーミエーションクロマトグラフ）法（ＧＰＣ；東ソー製ＨＬＣ−８０２０、カラム；東ソー製ＧＭＨ−ＸＬ（２本直列）使用）により分析し平均分子量を測定し、重合度を求めた。結果を表１に示す。
【００４３】
【表１】
2006273588.tif 000002
【００４４】
［ゴム組成物］
スチレンブタジエンゴム（ＪＳＲ（株）製、ＳＢＲ１５００）１００重量部に対して、表２に記載の配合量（重量部）にて表面改質シリカ及び従来の未改質シリカと、下記共通の配合剤（重量部）とを配合し、２０リットル容量の密閉式バンバリーミキサーを用いて混合し各ゴム組成物を作製した。ここで、表面改質シリカの配合量は、そのシリカ分を比較例１のシリカ分に合わせ調整した。
【００４５】
［共通配合剤］
・亜鉛華：２重量部（三井金属鉱業（株）製、亜鉛華１号）
・ステアリン酸：２重量部（花王石鹸（株）製、ゴム用ステアリン酸Ｔ）
・老化防止剤６Ｃ：２重量部（大内新興化学工業（株）製、ノクラック６Ｃ）
・シランカップリング剤：６重量部（デグサ社製、Ｓｉ６９）
・硫黄：２．１重量部（細井化学工業（株）製、ゴム用粉末硫黄１５０メッシュ）
・加硫促進剤ＣＺ：２重量部（大内新興化学工業（株）製、ノクセラーＣＺ）
【００４６】
各ゴム組成物について、以下の試験を行いゴム特性、及びタイヤ性能を評価し、結果を表２に示す。
【００４７】
［引張試験］
ＪＩＳ  Ｋ６２５１に準拠し引張試験（３号ダンベル使用）を行い、１００％及び３００％伸びの引張モジュラス（表中１００％Ｍｏ、３００％Ｍｏと表示）を測定した。数値が大きいほど弾性率が高い。
【００４８】
［転がり抵抗］
各ゴム組成物をトレッドゴムに適用したサイズ１９５／６０Ｒ１５の乗用車用ラジアルタイヤを製造し、１軸ドラム試験機を用い、内圧２００ｋＰａ、負荷荷重４００Ｋｇ、速度８０Ｋｍ／ｈでドラム上を走行する時の転がり抵抗を測定し、次式により各試験タイヤの転がり抵抗指数を計算した。値が大きいほど燃費性が良く良好である。                転がり抵抗（指数）＝（比較例１のタイヤの転がり抵抗）×１００／（各タイヤの転がり抵抗）
【００４９】
［ウェット性能］
上記タイヤ４本を排気量２０００ｃｃの国産乗用車に内圧２００ｋＰａに調整し取り付け、水深２〜３ｍｍに水没したアスファルト路面を時速６０Ｋｍ／ｈで通過中に急ブレーキをかけ停止するまでの距離を測定し、次式により各試験タイヤのウエット制動性指数を計算し、ウエット性能を評価した。値が大きいほど制動性が良く良好である。            ウエット制動性（指数）＝（比較例１の試験タイヤの停止距離）×１００／（各タイヤの停止距離）
【００５０】
［耐摩耗性］
排気量２０００ｃｃの国産乗用車に２種類の上記タイヤを、内圧２００ｋＰａに調整し前輪と後輪にそれぞれ取り付け、走行５，０００Ｋｍ毎にローティションを行いながら一般路を２０，０００Ｋｍ走行後、各タイヤのトレッドの残溝深さを測定し摩耗量を求め、次式により各試験タイヤの耐摩耗性指数を計算し、耐摩耗性を評価した。値が大きいほど耐摩耗性が良好である。                                                            耐摩耗性（指数）＝（比較例１の試験タイヤの摩耗量）×１００／（各試験タイヤの摩耗量）
【００５１】
【表２】
2006273588.tif 000003
【００５２】
表２に示す通り、実施例の各ゴム組成物は、ゴム中へのシリカ分散性を改良し、かつゴムとの結合力を高めてゴム特性を向上することが、従来の非改質シリカを用いた比較例１に比べモジュラスが向上していることで示され、すなわち補強性能を向上し破壊特性や耐摩耗性及び低発熱性などに優れたシリカ配合の特長を有するものとなる。
【００５３】
各実施例のゴム組成物をトレッドに適用したタイヤは、転がり抵抗とウェット性能とを向上させて低燃費性とグリップ性を両立してさらに耐摩耗性を向上し、ゴム組成物の混合性、加工性が良好であるのでタイヤ生産性にも優れるものとなる。
【００５４】
これに対して、比較例２ではシリカ粒子表面のポリマー被覆量が少なくゴムとの親和性が十分でないため実施例ほどの効果が得られず、また比較例３はポリマーの重合度が低くシリカ粒子表面のポリマー化不足により疎水性化の効果が得られず、いずれもゴム特性の向上やタイヤ性能の改善が見られない。
【産業上の利用可能性】
【００５５】
本発明の表面改質シリカはゴムとの親和性を向上しゴム中への分散性を良好にするとともに、ゴム分子との強固な結合を得ることで相互作用を高めることができるので、該シリカを用いたゴム組成物はシリカの特長を有効に発現させるものとなり、空気入りタイヤの特にトレッドや防振ゴム、ベルト、各種用途のゴム部品などのゴム製品に好適に使用することができる。